(57)【要約】【課題】薄肉であっても、シュリンク性能を有しながら、剛性に優れるシュリンクラベルを提供する。【解決手段】本発明のシュリンクラベルは、シュリンクフィルムを有するシュリンクラベルであって、前記シュリンクフィルムが、基層部の両面側に直接積層された表面層を１層ずつ有し、前記表面層中のスチレン−ブタジエン共重合体の含有量が８０重量％以上であり、前記基層部が、樹脂層（Ａ）及び樹脂層（Ｂ）を、交互に、合計して５〜６５層含み、前記樹脂層（Ａ）が、スチレン−ブタジエン共重合体を４０〜７０重量％含有する樹脂層であることを特徴とする。【選択図】図１
2015009515.tif 000002
【特許請求の範囲】
【請求項１】
シュリンクフィルムを有するシュリンクラベルであって、
前記シュリンクフィルムが、基層部の両面側に積層された表面層を有し、
前記表面層中のスチレン−ブタジエン共重合体の含有量が８０重量％以上であり、
前記基層部が、樹脂層（Ａ）及び樹脂層（Ｂ）を、交互に、合計して５〜６５層含み、
前記樹脂層（Ａ）が、スチレン−ブタジエン共重合体を４０〜７０重量％含有する樹脂層であることを特徴とするシュリンクラベル。
【請求項２】
前記樹脂層（Ａ）が、さらに汎用ポリスチレン（ＧＰＰＳ）、耐衝撃性ポリスチレン（ＨＩＰＳ）、及び、グラフトタイプ耐衝撃性ポリスチレン（グラフトＴＩＰＳ）からなる群より選ばれたポリスチレン系樹脂を３０〜６０重量％含有する樹脂層である請求項１に記載のシュリンクラベル。
【請求項３】
前記樹脂層（Ｂ）が、スチレン−ブタジエン共重合体を８０重量％以上含有する樹脂層である請求項１又は２に記載のシュリンクラベル。
【請求項４】
前記樹脂層（Ａ）に含まれるスチレン−ブタジエン共重合体のスチレン系単量体に由来する構成単位の含有量は、表面層に含まれるスチレン−ブタジエン共重合体のスチレン系単量体に由来する構成単位の含有量よりも多い請求項１〜３のいずれか１項に記載のシュリンクラベル。
【発明の詳細な説明】
【技術分野】
【０００１】
本発明は、シュリンクラベルに関する。より詳しくは、例えば、飲料、食品、トイレタリー、医薬品等の容器に装着される用途に適したシュリンクラベルに関する。
【背景技術】
【０００２】
現在、お茶や清涼飲料水等の飲料用容器として、ＰＥＴボトルなどのプラスチック製ボトルや、ボトル缶等の金属製ボトル等が広く用いられている。これらの容器には、表示や装飾性、機能性の付与のためプラスチックラベルを装着する場合が多く、例えば、装飾性、加工性（容器への追従性）、広い表示面積等のメリットから、シュリンクフィルム（熱収縮性フィルム）に印刷層が設けられたシュリンクラベル等が広く使用されている。
【０００３】
上記シュリンクフィルムとしては、フィルムに様々な機能を付与する目的で、異なる樹脂素材を積層した積層フィルムが知られている。例えば、剛性、耐破断性、コスト性に優れ、自然収縮率が低い熱収縮性フィルムとして、スチレン系共重合体の連続層に分散粒子としてゴム状弾性体を含有した樹脂を主成分とする樹脂を中間層とし、スチレン系炭化水素と共役ジエン系炭化水素とからなるブロック共重合体、またはこのブロック共重合体にスチレン系重合体を配合してなる混合重合体、あるいは異なった種類のブロック共重合体を２種類以上配合してなる混合重合体樹脂からなる樹脂を表裏層としてなる熱収縮性ポリスチレン系積層フィルムが知られている（例えば、特許文献１参照）。また、低温領域で適正な収縮特性を有する熱収縮性フィルムとして、ポリスチレン樹脂、耐衝撃性ポリスチレン樹脂、及びグラフトタイプ耐衝撃性ポリスチレン樹脂からなる群から選ばれる少なくとも１種の樹脂を含む中間層と、その両面に、スチレン−ブタジエンブロックコポリマーを主成分とする樹脂系からなる内外層を積層したラベル用低温熱収縮性フィルムが知られている（例えば、特許文献２参照）。
【先行技術文献】
【特許文献】
【０００４】
【特許文献１】特許第３１７２１３７号公報
【特許文献２】特許第３１３８７５４号公報
【発明の概要】
【発明が解決しようとする課題】
【０００５】
近年、低コスト化、省資源化の観点から、シュリンクラベルは薄肉化（薄膜化）が要求されている。しかしながら、シュリンクラベルは薄肉化に伴い、剛性や腰（ラベル硬さ）が低下するため、ラベラーを用いてラベルをボトルに装着する際に装着不良を起こす不具合を発生しやすかった。このため、薄肉化しても、剛性に優れるシュリンクラベルが求められているのが現状である。
【０００６】
即ち、本発明の目的は、薄肉であっても、シュリンク性能を有しながら、剛性に優れるシュリンクラベルを提供することにある。
【課題を解決するための手段】
【０００７】
本発明者らは、上記目的を達成するため鋭意検討した結果、シュリンクフィルムを有するシュリンクラベルであって、上記シュリンクフィルムが、樹脂層（Ａ）及び樹脂層（Ｂ）を、交互に、合計して５〜６５層含み、基層部の両面側に、スチレン−ブタジエン共重合体を特定量以上含有する表面層を有し、上記樹脂層（Ａ）が、スチレン−ブタジエン共重合体を特定の範囲で含有する樹脂層とすることにより、薄肉化しても、シュリンク性能を有しながら、剛性に優れるシュリンクラベルを得ることができることを見出し、本発明を完成した。
【０００８】
すなわち、本発明は、シュリンクフィルムを有するシュリンクラベルであって、前記シュリンクフィルムが、基層部の両面側に積層された表面層を有し、前記表面層中のスチレン−ブタジエン共重合体の含有量が８０重量％以上であり、前記基層部が、樹脂層（Ａ）及び樹脂層（Ｂ）を、交互に、合計して５〜６５層含み、前記樹脂層（Ａ）が、スチレン−ブタジエン共重合体を４０〜７０重量％含有する樹脂層であることを特徴とするシュリンクラベルを提供する。
【０００９】
さらに、本発明は、前記樹脂層（Ａ）が、さらに汎用ポリスチレン（ＧＰＰＳ）、耐衝撃性ポリスチレン（ＨＩＰＳ）、及び、グラフトタイプ耐衝撃性ポリスチレン（グラフトＴＩＰＳ）からなる群より選ばれたポリスチレン系樹脂を３０〜６０重量％含有する樹脂層である前記のシュリンクラベルを提供する。
【００１０】
さらに、本発明は、前記樹脂層（Ｂ）が、スチレン−ブタジエン共重合体を８０重量％以上含有する樹脂層である前記のシュリンクラベルを提供する。
【００１１】
さらに、本発明は、前記樹脂層（Ａ）に含まれるスチレン−ブタジエン共重合体のスチレン系単量体に由来する構成単位の含有量は、表面層に含まれるスチレン−ブタジエン共重合体のスチレン系単量体に由来する構成単位の含有量よりも多い前記のシュリンクラベル。
【発明の効果】
【００１２】
本発明のシュリンクラベルは、樹脂層（Ａ）と樹脂層（Ｂ）とを交互に合計して５〜６５層含む基層部と、基層部の両面側に直接積層された、スチレン−ブタジエン共重合体を８０重量％以上含有する表面層を１層ずつ有するシュリンクフィルムをラベル基材としている。なお、樹脂層（Ａ）は、スチレン−ブタジエン共重合体を４０〜７０重量％含有する樹脂層である。これにより、本発明のシュリンクラベルは、薄肉化しても、シュリンク性能を有しながら、剛性に優れる。
【図面の簡単な説明】
【００１３】
【図１】本発明のシュリンクラベルの一例を示す概略図（部分断面図）である。
【図２】本発明のシュリンクラベルの他の一例を示す概略図（部分断面図）である。
【図３】本発明のシュリンクラベルの他の一例を示す概略図（部分断面図）である。
【図４】本発明のシュリンクラベルの他の一例を示す概略図（部分断面図）である。
【図５】本発明のシュリンクラベルの一実施形態である筒状シュリンクラベルの一例を示す概略図である。
【図６】本発明のシュリンクラベルの一実施形態である筒状シュリンクラベルの一例を示す概略図（図５のＡ−Ａ’断面の要部拡大図）である。
【発明を実施するための形態】
【００１４】
本発明のシュリンクラベルは、シュリンクフィルムを有するシュリンクラベルである。なお、本明細書では、上記シュリンクフィルム（即ち、本発明のシュリンクラベルに含まれるシュリンクフィルム）を「本発明のシュリンクフィルム」と称する場合がある。本発明のシュリンクラベルは、本発明の効果を損なわない範囲内で、本発明のシュリンクフィルム以外の層を含んでいてもよい。
【００１５】
［シュリンクフィルム］
本発明のシュリンクフィルムは、基層部の両面側に積層された、表面層を有する。即ち、本発明のシュリンクフィルムは、基層部と、上記基層部の両面側にそれぞれ設けられた表面層とを含む。具体的には、本発明のシュリンクフィルムは、表面層／基層部／表面層の層構成を有し、好ましくは基層部と表面層とが直接積層されている。なお、本発明のシュリンクフィルム中の、基層部の両面側にある表面層はそれぞれ、同一の層であってもよいし、本願で規定する表面層の範囲内で互いに異なる層（層を構成する樹脂組成や層厚みが異なる層）であってもよい。本発明のシュリンクフィルムは、本発明の目的を損なわない範囲で、表面層の外面に帯電防止コート層やアンカーコート層が設けられていても良い。
【００１６】
＜表面層＞
本発明のシュリンクフィルムにおける表面層（即ち、基層部の両面側にそれぞれ設けられた表面層）は、層中にスチレン−ブタジエン共重合体を８０重量％以上含む層である。
【００１７】
上記表面層は、スチレン−ブタジエン共重合体を必須成分として含む。上記スチレン−ブタジエン共重合体は、１種のみを使用してもよいし、２種以上を使用してもよい。また、上記表面層は、上記スチレン−ブタジエン共重合体以外の樹脂を含んでもよい。
【００１８】
上記スチレン−ブタジエン共重合体は、スチレン系単量体及びブタジエンを必須の単量体成分として構成される共重合体である。即ち、分子中（１分子中）に、スチレン系単量体に由来する構成単位、及びブタジエンに由来する構成単位を少なくとも含む重合体である。
【００１９】
上記スチレン系単量体としては、特に限定されないが、例えば、スチレン、α−メチルスチレン、ｍ−メチルスチレン、ｐ−メチルスチレン、ｐ−エチルスチレン、ｐ−イソブチルスチレン、ｐ−ｔ−ブチルスチレン、クロロメチルスチレンなどが挙げられる。中でも、入手し易さ、材料価格などの観点から、スチレンが好ましい。なお、上記スチレン系単量体は、１種のみを使用してもよいし、２種以上を使用してもよい。
【００２０】
上記スチレン−ブタジエン共重合体を構成する単量体成分は、さらに、上記スチレン系単量体及び上記ブタジエン以外の単量体成分を含んでいてもよい。上記スチレン系単量体及び上記ブタジエン以外の単量体成分としては、例えば、ブタジエン以外の他の共役ジエン、ビニル系モノマー、重合性不飽和カルボン酸エステル、重合性不飽和無水カルボン酸などが挙げられる。
【００２１】
上記スチレン−ブタジエン共重合体の共重合の形態は、特に限定されないが、例えば、ランダム共重合体、ブロック共重合体、グラフト共重合体などが挙げられる。中でも、ブロック共重合体（即ち、スチレン−ブタジエンブロック共重合体）が好ましい。
【００２２】
上記スチレン−ブタジエンブロック共重合体としては、スチレン系単量体のみが重合したスチレンブロックとブタジエンのみが重合したブタジエンブロックを交互に有する共重合体であればよく、特に限定されないが、例えば、スチレン−ブタジエン−スチレンブロック共重合体（ＳＢＳ）、スチレン−ブタジエン−スチレン−ブタジエン−スチレンブロック共重合体（ＳＢＳＢＳ）等のスチレンブロックを両末端に有するスチレン−ブタジエンブロック共重合体；スチレン−ブタジエン共重合体（ＳＢ）、スチレン−ブタジエン−スチレン−ブタジエン共重合体（ＳＢＳＢ）等のスチレンブロック及びブタジエンブロックを末端に有するスチレン−ブタジエンブロック共重合体；ブタジエン−スチレン−ブタジエン共重合体（ＢＳＢ）、ブタジエン−スチレン−ブタジエン−スチレン−ブタジエン共重合体（ＢＳＢＳＢ）等のブタジエンブロックを両末端に有するスチレン−ブタジエンブロック共重合体などが挙げられる。中でも、スチレンブロックを両末端に有するスチレン−ブタジエンブロック共重合体が好ましく、より好ましくはＳＢＳである。なお、これらのスチレン−ブタジエン共重合体は、１種のみを使用してもよいし、２種以上を使用してもよい。
【００２３】
上記スチレン−ブタジエン共重合体には、水素添加されたスチレン−ブタジエン共重合体（水添スチレン−ブタジエン共重合体）が含まれる。上記水添スチレン−ブタジエン共重合体としては、特に限定されないが、例えば、上記スチレン−ブタジエンブロック共重合体に水素添加した樹脂である水添スチレン−ブタジエンブロック共重合体などが挙げられる。中でも、ＳＢＳに水素を添加した樹脂である水添スチレン−ブタジエン−スチレンブロック共重合体（ＳＥＢＳ）が好ましい。なお、上記スチレン−ブタジエンブロック共重合体には、上記水添スチレン−ブタジエンブロック共重合体が含まれる。
【００２４】
上記スチレン−ブタジエンブロック共重合体は、公知慣用のブロック共重合体の製造方法により製造することができる。上記スチレン−ブタジエンブロック共重合体の製造方法としては、例えば、スチレン−ブタジエンブロック共重合体の分子量、分子量分布及び末端構造などを制御のしやすい、リビング重合（リビングラジカル重合、リビングアニオン重合、リビングカチオン重合など）が挙げられる。上記リビング重合は公知慣用の方法により実施可能である。
【００２５】
上記スチレン−ブタジエン共重合体は、特に限定されないが、スチレン系単量体に由来する構成単位の含有量が、スチレン−ブタジエン共重合体の総重量（１００重量％）に対して、６０〜９５重量％であることが好ましく、より好ましくは７０〜９０重量％である。上記含有量が６０重量％以上であると、シュリンクフィルムを適度に硬くし、シュリンクラベルの剛性を適度に高くし、良好な印刷適性が得られるため、好ましい。上記含有量が９５重量％以下であると、適度な収縮応力とシュリンク性能を得ることができるため、好ましい。
【００２６】
上記スチレン−ブタジエン共重合体は、特に限定されないが、ブタジエンに由来する構成単位の含有量が、スチレン−ブタジエン共重合体の総重量（１００重量％）に対して、５〜４０重量％であることが好ましく、より好ましくは１０〜３０重量％であることがより好ましい。上記含有量が５重量％以上であると、延伸適性やシュリンク性能が向上するため、好ましい。上記含有量が４０重量％以下であると、シュリンクラベルの剛性を適度に高くすることができるため、好ましい。
【００２７】
なお、表面層中に含まれるスチレン−ブタジエン共重合体が２種以上のスチレン−ブタジエン共重合体を含む混合樹脂である場合、上記スチレン系単量体に由来する構成単位の含有量、及びブタジエンに由来する構成単位の含有量は、それぞれ、混合樹脂中の含有量である。
【００２８】
上記スチレン系単量体に由来する構成単位の含有量及びブタジエンに由来する構成単位の含有量は、上記スチレン−ブタジエン共重合体の組成（各スチレン−ブタジエン共重合体中に含まれる各構成単位の含有量、及び表面層中に含まれる全てのスチレン−ブタジエン共重合体中の各スチレン−ブタジエン共重合体の含有量）により制御することができる。より具体的には、例えば、上記スチレン−ブタジエン共重合体が、スチレン系単量体に由来する構成単位の含有量がｓ1（重量％）及びブタジエンに由来する構成単位の含有量がｄ1（重量％）であるスチレン−ブタジエン共重合体（ＰＳ１）と、スチレン系単量体に由来する構成単位の含有量がｓ2（重量％）及びブタジエンに由来する構成単位の含有量がｄ2（重量％）であるスチレン−ブタジエン共重合体（ＰＳ２）のみから構成される混合樹脂であり、上記混合樹脂（ＰＳ１とＰＳ２の混合樹脂）１００重量％中のＰＳ１の含有量がＷ1（重量％）、ＰＳ２の含有量がＷ2（重量％）である場合には、上記混合樹脂中のスチレン系単量体に由来する構成単位の含有量及びブタジエンに由来する構成単位の含有量は、一般的に、以下のように制御できる。なお、樹脂層（Ａ）、樹脂層（Ｂ）中のスチレン系単量体に由来する構成単位の含有量及びブタジエンに由来する構成単位の含有量についても同様である。
スチレン系単量体に由来する構成単位の含有量（重量％）＝（ｓ1×Ｗ1＋ｓ2×Ｗ2）／１００
ブタジエンに由来する構成単位の含有量（重量％）＝（ｄ1×Ｗ1＋ｄ2×Ｗ2）／１００
【００２９】
上記構成単位（スチレン系単量体に由来する構成単位及びブタジエンに由来する構成単位）や上記構成単位の含有量の分析・測定は、特に限定されないが、例えば、核磁気共鳴（ＮＭＲ）、ガスクロマトグラフ質量分析計（ＧＣＭＳ）などにより行うことができる。なお、他の樹脂層（樹脂層（Ａ）、樹脂層（Ｂ）など）や樹脂における構成単位や構成単位の含有量の分析・測定も同様にして行うことができる。
【００３０】
上記スチレン−ブタジエン共重合体は、市販品を用いてもよい。市販品としては、例えば、電気化学工業（株）製「クリアレン  ５３０Ｌ」、「クリアレン  ７３０Ｌ」、旭化成（株）製「タフプレン  １２６Ｓ」、「アサプレン  Ｔ４１１」、クレイトンポリマージャパン（株）製「クレイトン  Ｄ１１０２Ａ」、「クレイトン  Ｄ１１１６Ａ」、ＢＡＳＦ社製「スタイロルクス  Ｓ」、「スタイロルクス  Ｔ」、旭化成ケミカルズ（株）製、「アサフレックス  ８４０」（以上、ＳＢＳ）、旭化成ケミカルズ（株）製「タフテックＨシリーズ」、クレイトンポリマージャパン（株）製「クレイトンＧシリーズ」（以上、ＳＥＢＳ）、ＪＳＲ（株）製「ダイナロン」（水添スチレン−ブタジエンランダム共重合体）などが挙げられる。
【００３１】
表面層中のスチレン−ブタジエン共重合体の含有量は、表面層の総重量（１００重量％）に対して、下限は８０重量％以上であり、好ましくは９０重量％以上、より好ましくは９５重量％以上であり、上限は１００％でもよいが、９８重量％以下が好ましく、９７．５重量％以下がより好ましい。上記含有量が８０重量％未満の場合には、良好な延伸適性とシュリンク性能が得られない場合がある。なお、表面層中に２種以上のスチレン−ブタジエン共重合体が含まれる場合には、上記「表面層中のスチレン−ブタジエン共重合体の含有量」は、表面層中に含まれる全てのスチレン−ブタジエン共重合体の含有量の合計量である。
【００３２】
上記表面層は、特に限定されないが、ポリスチレンと合成ゴム（例えば、ポリブタジエンやポリイソプレン等）の混合物、合成ゴムにスチレンをグラフト重合させたポリスチレンなどの耐衝撃性ポリスチレン（ＨＩＰＳ）、及び／又は、スチレンの単独重合体である汎用ポリスチレン（ＧＰＰＳ）を含むことが好ましい。表面層がＧＰＰＳ及び／又はＨＩＰＳを含むと、シュリンクラベルの剛性が向上し、腰が強くなり、また、耐衝撃性が向上し、好ましい。
【００３３】
上記ＧＰＰＳは、市販品を用いてもよい。市販品としては、例えば、ＰＳジャパン（株）製「６７９」、「ＨＦ７７」、「ＳＧＰ１０」、ＤＩＣ（株）製「ディックスチレン  ＸＣ−５１５」、「ディックスチレン  ＸＣ−５３５」などが挙げられる。
【００３４】
上記ＨＩＰＳは、市販品を用いてもよい。市販品としては、例えば、ＰＳジャパン（株）製「４７５Ｄ」、「Ｈ０１０３」、「ＨＴ４７８」、ＤＩＣ（株）製「ディックスチレン  ＧＨ−８３００−５」などが挙げられる。
【００３５】
表面層中のＨＩＰＳ及びＧＰＰＳの含有量は、特に限定されないが、表面層の総重量（１００重量％）に対して、１〜１０重量％が好ましく、より好ましくは２〜８重量％、さらに好ましくは２．５〜５重量％である。上記含有量が１重量％以上であると、シュリンクラベルの剛性が向上し、腰が強くなり、また、耐衝撃性が向上し、好ましい。上記含有量が１０重量％以下であると、透明性の悪化、柔軟性の低下、シュリンク性能の低下が起こらないため、好ましい。なお、上記「表面層中のＨＩＰＳ及びＧＰＰＳの含有量」は、表面層中にＨＩＰＳとＧＰＰＳのうちいずれか一方のみ含む場合、ＨＩＰＳのみ含む場合にはＨＩＰＳの含有量であり、ＧＰＰＳのみ含む場合はＧＰＰＳの含有量である。
【００３６】
上記表面層は、本発明の効果を損なわない範囲内で、滑剤、充填剤、熱安定剤、酸化防止剤、紫外線吸収剤、帯電防止剤、防曇剤、難燃剤、着色剤、ピニング剤（アルカリ土類金属）などの添加剤を含有してもよい。また、表面層は、フィルム製造時のフィルム片を再ペレット化してなる回収原料を含有していても良い。
【００３７】
＜基層部＞
本発明のシュリンクフィルムにおける基層部は、樹脂層（Ａ）と樹脂層（Ｂ）とを、交互に、合計して５〜６５層含む。また、上記樹脂層（Ａ）は、スチレン−ブタジエン共重合体を４０〜７０重量％含有する。上記基層部を設けることにより、本発明のシュリンクラベルは、薄肉化しても、シュリンク性能を有しながら、剛性に優れるシュリンクラベルとすることができる。
【００３８】
上記基層部は、樹脂層（Ａ）と樹脂層（Ｂ）とが、交互に、合計して５〜６５層積層された多層積層構造を有している。本発明のシュリンクフィルム中の複数の樹脂層（Ａ）のうちの、全ての層又は一部の層は、同一の層であってもよいし、本願で規定する層の範囲内で互いに異なる層（層を構成する樹脂組成や層厚みが異なる層）であってもよい。同様に、本発明のシュリンクフィルム中の複数の樹脂層（Ｂ）のうちの、全ての層又は一部の層は、同一の層であってもよいし、本願で規定する層の範囲内で互いに異なる層（層を構成する樹脂組成や層厚みが異なる層）であってもよい。なお、樹脂層（Ａ）及び樹脂層（Ｂ）は異なる層である。また、上記基層部の最外層、即ち、表面層と積層される層は、特に限定されず、樹脂層（Ａ）であってもよいし、樹脂層（Ｂ）であってもよい。
【００３９】
（樹脂層（Ａ））
樹脂層（Ａ）は、スチレン−ブタジエン共重合体を４０〜７０重量％含む樹脂層である。樹脂層（Ａ）は上記構成を有し、基層部が樹脂層（Ａ）を多層含むことにより、本発明のシュリンクフィルムは剛性に優れ、かつ、シュリンク性能に優れる。樹脂層（Ａ）は、表面層より硬い層であることが好ましい。
【００４０】
樹脂層（Ａ）は、スチレン−ブタジエン共重合体を４０〜７０重量％含有し、好ましくは４０〜６５重量％、より好ましくは４０〜６０重量％である。上記含有量が４０重量％未満であると、延伸適性に劣り、シュリンク性能が低下する場合がある。上記含有量が７０重量％を超えると、樹脂層（Ａ）が柔らかくなりすぎ、剛性の向上の効果が小さくなる。なお、スチレン−ブタジエン共重合体の含有量（重量％）は、樹脂層（Ａ）の総重量（１００重量％）に対する含有量である。なお、樹脂層（Ａ）中に２種以上のスチレン−ブタジエン共重合体が含まれる場合、スチレン−ブタジエン共重合体の含有量は、樹脂層（Ａ）中に含まれる全てのスチレン−ブタジエン共重合体の含有量の合計量である。
【００４１】
上記スチレン−ブタジエン共重合体（即ち、樹脂層（Ａ）に含まれるスチレン−ブタジエン共重合体）は、スチレン系単量体及びブタジエンを必須の単量体成分として構成される共重合体である。即ち、分子中（１分子中）に、スチレン系単量体に由来する構成単位、及びブタジエンを少なくとも含む重合体である。
【００４２】
上記スチレン系単量体としては、特に限定されないが、例えば、スチレン、α−メチルスチレン、ｍ−メチルスチレン、ｐ−メチルスチレン、ｐ−エチルスチレン、ｐ−イソブチルスチレン、ｐ−ｔ−ブチルスチレン、クロロメチルスチレンなどが挙げられる。中でも、入手し易さ、材料価格などの観点から、スチレンが好ましい。なお、上記スチレン系単量体は、１種のみを使用してもよいし、２種以上を使用してもよい。
【００４３】
上記スチレン−ブタジエン共重合体（即ち、樹脂層（Ａ）に含まれるスチレン−ブタジエン共重合体）を構成する単量体成分は、さらに、上記スチレン系単量体及び上記ブタジエン以外の単量体成分を含んでいてもよい。上記スチレン系単量体及び上記ブタジエン以外の単量体成分としては、例えば、ブタジエン以外の他の共役ジエン、ビニル系モノマー、重合性不飽和カルボン酸エステル、重合性不飽和無水カルボン酸などが挙げられる。
【００４４】
上記スチレン−ブタジエン共重合体（即ち、樹脂層（Ａ）に含まれるスチレン−ブタジエン共重合体）の共重合の形態は、特に限定されないが、例えば、ランダム共重合体、ブロック共重合体、グラフト共重合体などが挙げられる。中でも、ブロック共重合体（即ち、スチレン−ブタジエンブロック共重合体）が好ましい。
【００４５】
上記スチレン−ブタジエンブロック共重合体としては、スチレン系単量体のみが重合したスチレンブロックとブタジエンのみが重合したブタジエンブロックを交互に有する共重合体であればよく、特に限定されないが、例えば、スチレン−ブタジエン−スチレンブロック共重合体（ＳＢＳ）、スチレン−ブタジエン−スチレン−ブタジエン−スチレンブロック共重合体（ＳＢＳＢＳ）等のスチレンブロックを両末端に有するスチレン−ブタジエンブロック共重合体；スチレン−ブタジエン共重合体（ＳＢ）、スチレン−ブタジエン−スチレン−ブタジエン共重合体（ＳＢＳＢ）等のスチレンブロック及びブタジエンブロックを末端に有するスチレン−ブタジエンブロック共重合体；ブタジエン−スチレン−ブタジエン共重合体（ＢＳＢ）、ブタジエン−スチレン−ブタジエン−スチレン−ブタジエン共重合体（ＢＳＢＳＢ）等のブタジエンブロックを両末端に有するスチレン−ブタジエンブロック共重合体などが挙げられる。中でも、スチレンブロックを両末端に有するスチレン−ブタジエンブロック共重合体が好ましく、より好ましくはＳＢＳである。なお、これらのスチレン−ブタジエン共重合体は、１種のみを使用してもよいし、２種以上を使用してもよい。
【００４６】
上記スチレン−ブタジエン共重合体（即ち、樹脂層（Ａ）に含まれるスチレン−ブタジエン共重合体）には、水素添加されたスチレン−ブタジエン共重合体（水添スチレン−ブタジエン共重合体）が含まれる。上記水添スチレン−ブタジエン共重合体としては、特に限定されないが、例えば、上記スチレン−ブタジエンブロック共重合体に水素添加した樹脂である水添スチレン−ブタジエンブロック共重合体などが挙げられる。中でも、ＳＢＳに水素を添加した樹脂である水添スチレン−ブタジエン−スチレンブロック共重合体（ＳＥＢＳ）が好ましい。なお、上記スチレン−ブタジエンブロック共重合体には、上記水添スチレン−ブタジエンブロック共重合体が含まれる。
【００４７】
上記スチレン−ブタジエンブロック共重合体（即ち、樹脂層（Ａ）に含まれるスチレン−ブタジエン共重合体）は、公知慣用のブロック共重合体の製造方法により製造することができる。上記スチレン−ブタジエンブロック共重合体の製造方法としては、例えば、スチレン−ブタジエンブロック共重合体の分子量、分子量分布及び末端構造などを制御のしやすい、リビング重合（リビングラジカル重合、リビングアニオン重合、リビングカチオン重合など）が挙げられる。上記リビング重合は公知慣用の方法により実施可能である。
【００４８】
上記スチレン−ブタジエン共重合体（即ち、樹脂層（Ａ）に含まれるスチレン−ブタジエン共重合体）は、特に限定されないが、スチレン系単量体に由来する構成単位の含有量が、スチレン−ブタジエン共重合体の総重量（１００重量％）に対して、１０〜９５重量％であることが好ましく、より好ましくは６０〜９５重量％であり、特に好ましくは７０〜９０重量％である。上記含有量が１０重量％以上であると、適度な剛性が得られるため、好ましい。上記含有量が９５重量％以下であると、適度な収縮応力とシュリンク性能が得られるため、好ましい。特に、樹脂層（Ａ）に含まれるスチレン−ブタジエン共重合体のスチレン系単量体に由来する構成単位の含有量が、表面層に含まれるスチレン−ブタジエン共重合体のスチレン系単量体に由来する構成単位の含有量よりも多いと、樹脂層（Ａ）が表面層よりも硬くなりやすいため好ましい。
【００４９】
上記スチレン−ブタジエン共重合体（即ち、樹脂層（Ａ）に含まれるスチレン−ブタジエン共重合体）は、特に限定されないが、ブタジエンに由来する構成単位の含有量が、スチレン−ブタジエン共重合体の総重量（１００重量％）に対して、５〜９０重量％であることが好ましく、より好ましくは５〜４０重量％であり、特に好ましくは１０〜３０重量％である。上記含有量が５重量％以上であると、良好な延伸適性が得られるため、好ましい。上記含有量が９０重量％以下であると、適度な剛性が得られるため、好ましい。
【００５０】
なお、樹脂層（Ａ）中に含まれるスチレン−ブタジエン共重合体が２種以上のスチレン−ブタジエン共重合体を含む混合樹脂である場合、上記スチレン系単量体に由来する構成単位の含有量、及びブタジエンに由来する構成単位の含有量は、それぞれ、混合樹脂中の含有量である。
【００５１】
上記スチレン系単量体に由来する構成単位の含有量及びブタジエンに由来する構成単位の含有量は、上記スチレン−ブタジエン共重合体の組成（各スチレン−ブタジエン共重合体中に含まれる各構成単位の含有量、及び樹脂層（Ａ）中に含まれる全てのスチレン−ブタジエン共重合体中の各スチレン−ブタジエン共重合体の含有量）により制御することができる。
【００５２】
上記スチレン−ブタジエン共重合体（即ち、樹脂層（Ａ）に含まれるスチレン−ブタジエン共重合体）は、市販品を用いてもよい。市販品としては、例えば、電気化学工業（株）製「クリアレン  ５３０Ｌ」、「クリアレン  ７３０Ｌ」、旭化成（株）製「タフプレン  １２６Ｓ」、「アサプレン  Ｔ４１１」、クレイトンポリマージャパン（株）製「クレイトン  Ｄ１１０２Ａ」、「クレイトン  Ｄ１１１６Ａ」、ＢＡＳＦ社製「スタイロルクス  Ｓ」、「スタイロルクス  Ｔ」、旭化成ケミカルズ（株）製、「アサフレックス  ８４０」（以上、ＳＢＳ）、旭化成ケミカルズ（株）製「タフテックＨシリーズ」、クレイトンポリマージャパン（株）製「クレイトンＧシリーズ」（以上、ＳＥＢＳ）、ＪＳＲ（株）製「ダイナロン」（水添スチレン−ブタジエンランダム共重合体）などが挙げられる。
【００５３】
樹脂層（Ａ）は、上記スチレン−ブタジエン共重合体以外のポリスチレン系樹脂（他のポリスチレン系樹脂）を含んでいることが好ましい。上記他のポリスチレン系樹脂としては、特に限定されないが、例えば、スチレンの単独重合体である汎用ポリスチレン（ＧＰＰＳ）、スチレン系単量体の単独又は共重合体；ポリスチレンと合成ゴム（例えば、ポリブタジエンやポリイソプレン等）の混合物、合成ゴムにスチレンをグラフト重合させた耐衝撃性ポリスチレン（ＨＩＰＳ）；スチレン系単量体とイソプレン等の共役ジエンの共重合体（特に、ブロック共重合体）である、上記スチレン−ブタジエン共重合体以外のスチレン−共役ジエン共重合体；スチレン系単量体と（メタ）アクリル酸エステル系単量体などの共重合体であるスチレン−重合性不飽和カルボン酸エステル共重合体；スチレン−共役ジエン−重合性不飽和カルボン酸エステル共重合体；スチレン系単量体と（メタ）アクリル酸エステル系単量体との共重合体の連続相中にゴム状弾性体を分散させ、該ゴム状弾性体に前記共重合体をグラフト重合させたポリスチレン（グラフトタイプ耐衝撃性ポリスチレン「グラフトＴＩＰＳ」という）などが挙げられる。中でも、耐衝撃性、シュリンク性能、剛性の向上ができる観点から、ＧＰＰＳ、ＨＩＰＳ、グラフトＴＩＰＳが好ましい。
【００５４】
上記ＧＰＰＳ（即ち、樹脂層（Ａ）に含まれてもよいＧＰＰＳ）は、市販品を用いてもよい。市販品としては、特に限定されないが、上述の表面層に含まれてもよいＧＰＰＳとして例示及び説明されたＧＰＰＳなどが挙げられる。
【００５５】
上記ＨＩＰＳ（即ち、樹脂層（Ａ）に含まれてもよいＨＩＰＳ）は、市販品を用いてもよい。市販品としては、特に限定されないが、上述の表面層に含まれてもよいＨＩＰＳとして例示及び説明されたＨＩＰＳなどが挙げられる。
【００５６】
上記グラフトタイプ耐衝撃性ポリスチレン（グラフトＴＩＰＳ）とは、スチレン系単量体と（メタ）アクリル酸エステル系単量体との共重合体の連続相中にゴム状弾性体を分散させ、該ゴム状弾性体に前記共重合体をグラフト重合させた、透明・高衝撃性ポリスチレンをいい、特に限定されないが、例えば、ゴム状弾性体の存在下、スチレン系単量体と（メタ）アクリル酸エステル系単量体とを共重合することによって得られる。
【００５７】
上記スチレン系単量体（即ち、上記グラフトＴＩＰＳの重合に用いられるスチレン系単量体）としては、特に限定されないが、例えば、スチレン、α−メチルスチレン、ｐ−ｔ−ブチルスチレン、核ハロゲン化スチレンなどが挙げられる。上記スチレン系単量体は、１種のみを使用してもよいし、２種以上を使用してもよい。
【００５８】
上記（メタ）アクリル酸エステル系単量体としては、特に限定されないが、例えば、アクリル酸メチル、アクリル酸エチル、アクリル酸プロピル、アクリル酸ｎ−ブチル、アクリル酸２−エチルヘキシル、メタクリル酸メチル、メタクリル酸エチル、メタクリル酸プロピル、メタクリル酸ブチル、メタクリル酸２−エチルヘキシル、メタクリル酸ラウリル、メタクリル酸ステアリルなどが挙げられる。上記（メタ）アクリル酸エステル系単量体は、１種のみを使用してもよいし、２種以上を使用してもよい。
【００５９】
上記グラフトＴＩＰＳにおける、上記スチレン系単量体と上記（メタ）アクリル酸エステル系単量体の比［スチレン系単量体：（メタ）アクリル酸エステル系単量体］（重量比）は、特に限定されないが、８０〜９９：１〜２０が好ましく、より好ましくは９０〜９７：３〜１０である。
【００６０】
上記ゴム状弾性体としては、特に限定されないが、例えば、ポリブタジエンゴム、スチレン−ブタジエンゴム、スチレン−ブタジエンブロックゴム、エチレン−プロピレンゴム、エチレン−プロピレン−ジエンゴム、アクリルゴム、ニトリルゴムなどが挙げられる。上記ゴム状弾性体は、１種のみを使用してもよいし、２種以上を使用してもよい。
【００６１】
上記グラフトＴＩＰＳには、ゴム状弾性体にグラフトされた、スチレン系単量体と（メタ）アクリル酸エステル系単量体との共重合体（「グラフトされた共重合体」と称する場合がある）の他、ゴム状弾性体にグラフトされていない、スチレン系単量体と（メタ）アクリル酸エステル系単量体との共重合体も含まれる。上記グラフトＴＩＰＳ中の上記グラフトされた共重合体の含有量は、特に限定されないが、上記グラフトＴＩＰＳの総重量（１００重量％）に対して、１０〜４０重量％が好ましく、より好ましくは２０〜３５重量％である。なお、特に限定されないが、上記グラフトＴＩＰＳにおいて、上記グラフトされた共重合体が、上記グラフトＴＩＰＳ中に島状に分散していることが好ましい。
【００６２】
上記グラフトＴＩＰＳのビカット軟化温度は、特に限定されないが、６０〜８０℃が好ましく、より好ましくは６５〜７５℃である。上記ビカット軟化温度は、例えば、ＪＩＳ  Ｋ  ７２０６に準拠して測定することができる。
【００６３】
上記グラフトＴＩＰＳの重合方法は、特に限定されないが、塊状重合、溶液重合、懸濁重合、乳化重合などの公知慣用の重合方法を採用することができる。
【００６４】
上記グラフトＴＩＰＳの重合には、上記スチレン系単量体、上記（メタ）アクリル酸エステル系単量体、上記ゴム状弾性体の他に、重合開始剤、連鎖移動剤、白色鉱油（流動パラフィンなど）、フェノール系やリン系の酸化防止剤、ステアリン酸、ステアリン酸塩、ステアリン酸亜鉛、ステアリン酸カルシウム等の離型剤、エチレンビスステアリルアミド等の外部潤滑剤、各種顔料、紫外線吸収剤、難燃剤、シリコーンオイルなどの添加剤を使用してもよい。
【００６５】
樹脂層（Ａ）中の他のポリスチレン系樹脂（特に、ＧＰＰＳ、ＨＩＰＳ、グラフトＴＩＰＳ）の含有量は、特に限定されないが、樹脂層（Ａ）の総重量（１００重量％）に対して、３０〜６０重量％が好ましく、より好ましくは３５〜６０重量％、さらに好ましくは４０〜６０重量％である。上記含有量が３０重量％以上であると、樹脂層（Ａ）を硬くすることができ、シュリンクラベルの剛性が向上し、好ましい。上記含有量が６０重量％以下であると、透明性の悪化、柔軟性の低下、シュリンク性能の低下が起こらないため、好ましい。なお、樹脂層（Ａ）中に２種以上の他のポリスチレン系樹脂が含まれる場合には、上記「樹脂層（Ａ）中の他のポリスチレン系樹脂の含有量」は、樹脂層（Ａ）中に含まれる全ての他のポリスチレン系樹脂の含有量の合計量である。
【００６６】
また、樹脂層（Ａ）は、本発明の効果を損なわない範囲内で、滑剤、充填剤、熱安定剤、酸化防止剤、紫外線吸収剤、帯電防止剤、防曇剤、難燃剤、着色剤、ピニング剤（アルカリ土類金属）などの添加剤を含有してもよい。また、樹脂層（Ａ）は、フィルム製造時のフィルム片を再ペレット化してなる回収原料を含有していても良い。
【００６７】
（樹脂層（Ｂ））
樹脂層（Ｂ）は、特に限定されないが、スチレン−ブタジエン共重合体を必須成分として含有する樹脂層であることが好ましい。なお、樹脂層（Ｂ）は、表面層と同一の樹脂組成物から形成される樹脂層であってもよいし、異なる樹脂組成物から形成される樹脂層であってもよい。樹脂層（Ｂ）は、樹脂層（Ａ）よりも柔軟な層であることが好ましい。
【００６８】
上記スチレン−ブタジエン共重合体（即ち、樹脂層（Ｂ）に含まれるスチレン−ブタジエン共重合体）は、スチレン系単量体及びブタジエンを必須の単量体成分として構成される共重合体である。即ち、分子中（１分子中）に、スチレン系単量体に由来する構成単位、及びブタジエンに由来する構成単位を少なくとも含む重合体である。
【００６９】
上記スチレン系単量体としては、特に限定されないが、例えば、スチレン、α−メチルスチレン、ｍ−メチルスチレン、ｐ−メチルスチレン、ｐ−エチルスチレン、ｐ−イソブチルスチレン、ｐ−ｔ−ブチルスチレン、クロロメチルスチレンなどが挙げられる。中でも、入手し易さ、材料価格などの観点から、スチレンが好ましい。なお、上記スチレン系単量体は、１種のみを使用してもよいし、２種以上を使用してもよい。
【００７０】
上記スチレン−ブタジエン共重合体を構成する単量体成分は、さらに、上記スチレン系単量体及び上記ブタジエン以外の単量体成分を含んでいてもよい。上記スチレン系単量体及び上記ブタジエン以外の単量体成分としては、例えば、ブタジエン以外の他の共役ジエン、ビニル系モノマー、重合性不飽和カルボン酸エステル、重合性不飽和無水カルボン酸などが挙げられる。
【００７１】
上記スチレン−ブタジエン共重合体の共重合の形態は、特に限定されないが、例えば、ランダム共重合体、ブロック共重合体、グラフト共重合体などが挙げられる。中でも、ブロック共重合体（即ち、スチレン−ブタジエンブロック共重合体）が好ましい。
【００７２】
上記スチレン−ブタジエンブロック共重合体（即ち、樹脂層（Ｂ）に含まれるスチレン−ブタジエンブロック共重合体）としては、特に限定されないが、例えば、表面層に含まれるスチレン−ブタジエンブロック共重合体として例示及び説明されたスチレン−ブタジエンブロック共重合体などが挙げられる。中でも、スチレンブロックを両末端に有するスチレン−ブタジエンブロック共重合体が好ましく、より好ましくはＳＢＳである。なお、これらのスチレン−ブタジエン共重合体は、１種のみを使用してもよいし、２種以上を使用してもよい。
【００７３】
上記スチレン−ブタジエン共重合体（即ち、樹脂層（Ｂ）に含まれるスチレン−ブタジエン共重合体）は、特に限定されないが、スチレン系単量体に由来する構成単位の含有量が、スチレン−ブタジエン共重合体の総重量（１００重量％）に対して、１０〜９５重量％であることが好ましく、より好ましくは２０〜９０重量％である。上記含有量が１０重量％以上であると、適度な剛性が得られるため、好ましい。上記含有量が９０重量％以下であると、適度な収縮応力とシュリンク性能が得られるため、好ましい。
【００７４】
上記スチレン−ブタジエン共重合体（即ち、樹脂層（Ｂ）に含まれるスチレン−ブタジエン共重合体）は、特に限定されないが、ブタジエンに由来する構成単位の含有量が、スチレン−ブタジエン共重合体の総重量（１００重量％）に対して、５〜９０重量％であることが好ましく、より好ましくは１０〜８０重量％である。上記含有量が５重量％以上であると、良好な延伸適性が得られるため、好ましい。上記含有量が９０重量％以下であると、適度な剛性が得られるため、好ましい。
【００７５】
なお、樹脂層（Ｂ）中に含まれるスチレン−ブタジエン共重合体が２種以上のスチレン−ブタジエン共重合体を含む混合樹脂である場合、上記スチレン系単量体に由来する構成単位の含有量、及びブタジエンに由来する構成単位の含有量は、それぞれ、混合樹脂中の含有量である。
【００７６】
上記スチレン系単量体に由来する構成単位の含有量及びブタジエンに由来する構成単位の含有量は、上記スチレン−ブタジエン共重合体の組成（各スチレン−ブタジエン共重合体中に含まれる各構成単位の含有量、及び樹脂層（Ｂ）中に含まれる全てのスチレン−ブタジエン共重合体中の各スチレン−ブタジエン共重合体の含有量）により制御することができる。
【００７７】
樹脂層（Ｂ）中のスチレン−ブタジエン共重合体の含有量は、特に限定されないが、樹脂層（Ｂ）中の総重量（１００重量％）に対して、５０重量％以上であってもよいが、７０重量％を超える場合が好ましく、８０重量％以上がより好ましく、９０重量％以上が特に好ましく、上限は１００重量％であってよいが、９９重量％以下や９８重量％以下であってもよい。特に、樹脂層（Ｂ）中のスチレン−ブタジエン共重合体の含有量は、樹脂層（Ａ）中のスチレン−ブタジエン共重合体の含有量よりも多い方が好ましい。上記含有量が５０重量％以上であると、シュリンク性能の低下を抑制できるため、好ましい。
【００７８】
上記スチレン−ブタジエン共重合体（即ち、樹脂層（Ｂ）に含まれるスチレン−ブタジエン共重合体）中のブタジエンに由来する構成単位の含有量が、スチレン−ブタジエン共重合体の総重量（１００重量％）に対して、５０重量％を超える（好ましくは、６０〜９０重量％）場合、即ち、上記スチレン−ブタジエン共重合体中のスチレン系単量体に由来する構成単位の含有量が、スチレン−ブタジエン共重合体の総重量（１００重量％）に対して、５０重量％未満（好ましくは、１０〜４０重量％）の場合、樹脂層（Ｂ）の柔軟性が向上する観点から、樹脂層（Ｂ）中のスチレン−ブタジエン共重合体の含有量は、特に限定されないが、樹脂層（Ｂ）中の総重量（１００重量％）に対して、４０重量％以上（例えば、４０〜１００重量％）であってもよい。即ち、樹脂層（Ｂ）は、スチレン−ブタジエン共重合体を４０重量％以上含有し、上記スチレン−ブタジエン共重合体中のブタジエンに由来する構成単位の含有量が６０〜９０重量％である樹脂層であってもよい。
【００７９】
上記スチレン−ブタジエン共重合体（即ち、樹脂層（Ｂ）に含まれるスチレン−ブタジエン共重合体）としては、特に限定されないが、表面層又は樹脂層（Ａ）に含まれるスチレン−ブタジエン共重合体と同一のスチレン−ブタジエン共重合体であってもよいし、異なるスチレン−ブタジエン共重合体であってもよい。
【００８０】
上記スチレン−ブタジエン共重合体（即ち、樹脂層（Ｂ）に含まれるスチレン−ブタジエン共重合体）は、市販品を用いてもよい。市販品としては、特に限定されないが、上述の表面層又は樹脂層（Ａ）に含まれるスチレン−ブタジエン共重合体として例示及び説明されたスチレン−ブタジエン共重合体などが挙げられる。
【００８１】
樹脂層（Ｂ）は、特に限定されないが、上述の樹脂層（Ａ）に含まれてもよい他のポリスチレン系樹脂として例示及び説明された他のポリスチレン系樹脂を含んでいてもよい。中でも、シュリンク性能や剛性の観点から、ＧＰＰＳ、ＨＩＰＳ、グラフトＴＩＰＳが好ましい。
【００８２】
上記ＧＰＰＳ（即ち、樹脂層（Ｂ）に含まれてもよいＧＰＰＳ）は、市販品を用いてもよい。市販品としては、特に限定されないが、上述の表面層に含まれてもよいＧＰＰＳとして例示及び説明されたＧＰＰＳなどが挙げられる。
【００８３】
上記ＨＩＰＳ（即ち、樹脂層（Ｂ）に含まれてもよいＨＩＰＳ）は、市販品を用いてもよい。市販品としては、特に限定されないが、上述の表面層に含まれてもよいＨＩＰＳとして例示及び説明されたＨＩＰＳなどが挙げられる。
【００８４】
上記グラフトＴＩＰＳ（即ち、樹脂層（Ｂ）に含まれてもよいグラフトＴＩＰＳ）は、特に限定されないが、上述の樹脂層（Ａ）に含まれてもよいグラフトＴＩＰＳとして例示及び説明されたグラフトＴＩＰＳなどが挙げられる。また、市販品を用いてもよい。
【００８５】
樹脂層（Ｂ）中の他のポリスチレン系樹脂（特に、ＧＰＰＳ、ＨＩＰＳ、グラフトＴＩＰＳ）の含有量は、特に限定されないが、樹脂層（Ｂ）の総重量（１００重量％）に対して、０〜５０重量％が好ましく、より好ましくは１重量％以上３０重量％未満、さらに好ましくは２〜２０重量％である。上記含有量が５０重量％以下であると、柔軟性の低下、シュリンク性能の低下が起こらないため、好ましい。なお、樹脂層（Ｂ）中に２種以上の他のポリスチレン系樹脂が含まれる場合には、上記「樹脂層（Ｂ）中の他のポリスチレン系樹脂の含有量」は、樹脂層（Ｂ）中に含まれる全ての他のポリスチレン系樹脂の含有量の合計量である。
【００８６】
上記ブタジエンに由来する構成単位の含有量が、スチレン−ブタジエン共重合体の総重量（１００重量％）に対して、５０重量％を超える（好ましくは、６０〜９０重量％）場合、即ち、上記スチレン系単量体に由来する構成単位の含有量が、スチレン−ブタジエン共重合体の総重量（１００重量％）に対して、５０重量％未満（好ましくは、１０〜４０重量％）の場合、樹脂層（Ｂ）中の他のポリスチレン系樹脂の含有量は、比較的多くてもシュリンク性能の低下は起こりにくいため、特に限定されないが、樹脂層（Ｂ）中の総重量（１００重量％）に対して、５〜６０重量％、好ましくは１０〜５０重量％であってもよい
【００８７】
また、樹脂層（Ｂ）は、本発明の効果を損なわない範囲内で、滑剤、充填剤、熱安定剤、酸化防止剤、紫外線吸収剤、帯電防止剤、防曇剤、難燃剤、着色剤、ピニング剤（アルカリ土類金属）などの添加剤を含有してもよい。また、樹脂層（Ｂ）は、フィルム製造時のフィルム片を再ペレット化してなる回収原料を含有していても良い。
【００８８】
（基層部の層構成、物性等）
上記基層部中に含まれる、樹脂層（Ａ）と樹脂層（Ｂ）の層数は、合計して５〜６５層であり、好ましくは９〜３３層である。上記層数が５層未満では、基層部の多層化によるシュリンクラベルの剛性の向上の効果が小さく、シュリンクラベルの腰が弱くなる。一方、上記層数が６５層を超えると、シュリンクフィルムの厚み（総厚み）をシュリンクラベルに適した範囲にする場合に、樹脂層（Ａ）及び／又は樹脂層（Ｂ）の厚み（１層あたりの厚み）が薄くなりすぎて、樹脂層（Ａ）及び／又は樹脂層（Ｂ）を用いることの効果が小さくなり、シュリンクフィルム及びシュリンクラベルの剛性が低下し、腰が弱くなる。
【００８９】
上記基層部中に含まれる樹脂層（Ａ）又は樹脂層（Ｂ）の各層数は、特に限定されないが、２〜３３層が好ましく、より好ましくは４〜１７層である。
【００９０】
上記基層部において、樹脂層（Ａ）及び樹脂層（Ｂ）は、樹脂層（Ａ）、樹脂層（Ｂ）以外の層を介さずに、交互に積層されている。上記基層部の積層構成は、具体的には、「樹脂層（Ａ）／樹脂層（Ｂ）」を繰り返し単位として繰り返す積層構成（樹脂層（Ａ）／樹脂層（Ｂ）／樹脂層（Ａ）／樹脂層（Ｂ）／・・・・／樹脂層（Ａ）／樹脂層（Ｂ）／樹脂層（Ａ））、又は、（樹脂層（Ｂ）／樹脂層（Ａ）／樹脂層（Ｂ）／樹脂層（Ａ）／・・・・／樹脂層（Ｂ）／樹脂層（Ａ）／樹脂層（Ｂ））若しくは（樹脂層（Ａ）／樹脂層（Ｂ）／樹脂層（Ａ）・・・・／樹脂層（Ａ）／樹脂層（Ｂ））、又は、（樹脂層（Ｂ）／樹脂層（Ａ）／樹脂層（Ｂ）／・・・・／樹脂層（Ｂ）／樹脂層（Ａ））となっている。また、基層部の両面の最外層は、樹脂層（Ａ）でもよいし、樹脂層（Ｂ）でもよい。
【００９１】
特に限定されないが、上記基層部においては、全ての樹脂層（Ａ）が同じ原料から形成されていることが好ましく、なおかつ、全ての樹脂層（Ｂ）が同じ原料から形成されていることが好ましい。即ち、樹脂層（Ａ）同士、樹脂層（Ｂ）同士は、それぞれ、同じ原料から形成されていることが好ましい。特に、全ての樹脂層（Ａ）は同じ組成の層であることが好ましく、なおかつ、全ての樹脂層（Ｂ）は同じ組成の層であることが好ましい。
【００９２】
［本発明のシュリンクフィルムの構成、物性など］
本発明のシュリンクフィルムは、上記基層部と、２層の上記表面層を含む。上記表面層は、上記基層部の両面側に積層され、一面側と他面側とにそれぞれ設けられている。
【００９３】
本発明のシュリンクフィルムの厚み（総厚み）は、特に限定されないが、１０〜１００μｍが好ましく、より好ましくは１５〜５０μｍ、さらに好ましくは２０〜４５μｍ、特に好ましくは２０〜３５μｍである。上記厚みが１０μｍ以上であると、シュリンクラベルの剛性を向上させる効果が十分に得られるため、好ましい。
【００９４】
上記表面層の厚み（１層の厚み）は、特に限定されないが、シュリンクラベルのシュリンク性能と剛性向上の観点から、１〜１５μｍが好ましく、より好ましくは２〜１０μｍ、さらに好ましくは２．５〜８μｍである。なお、本発明のシュリンクフィルム中の２層の表面層の厚みは、同一であってもよいし、互いに異なっていてもよい。
【００９５】
上記基層部の厚みは、特に限定されないが、８〜９０μｍが好ましく、より好ましくは１０〜４５μｍ、さらに好ましくは１１〜４０μｍである。上記厚みが８μｍ以上であると、シュリンクラベルの剛性をより適度にすることができ、好ましい。
【００９６】
樹脂層（Ａ）の厚み（１層の厚み）は、特に限定されないが、０．３μｍ以上（例えば、０．３〜１５μｍ）が好ましく、より好ましくは０．５μｍ以上（例えば、０．５〜１０μｍ）である。上記厚みが０．３μｍ以上であると、シュリンクラベルの剛性を向上させる効果が十分に得られるため、好ましい。なお、本発明のシュリンクフィルム中の複数の樹脂層（Ａ）の厚みは、それらのうちの全て又は一部が同一であってもよいし、互いに異なっていてもよい。例えば、表面層と接する基層部の樹脂層（Ａ）は、基層部内の樹脂層（Ａ）（樹脂層（Ｂ）間の樹脂層（Ａ））よりも薄くなっていてもよい。具体的には、表面層と接する基層部の樹脂層（Ａ）の厚み（１層の厚み）は、特に限定されないが、０．２μｍ以上（例えば、０．２〜１０μｍ）が好ましく、より好ましくは０．３μｍ以上（例えば、０．３〜５μｍ）である。
【００９７】
樹脂層（Ｂ）の厚み（１層の厚み）は、特に限定されないが、０．３μｍ以上（例えば、０．３〜１５μｍ）が好ましく、より好ましくは０．５μｍ以上（例えば、０．５〜１０μｍ）である。上記厚みが０．３μｍ以上であると、シュリンクラベルの剛性を向上させる効果が十分に得られるため、好ましい。なお、本発明のシュリンクフィルム中の複数の樹脂層（Ｂ）の厚みは、それらのうちの全て又は一部が同一であってもよいし、互いに異なっていてもよい。例えば、表面層と接する基層部の樹脂層（Ｂ）は、基層部内の樹脂層（Ｂ）（樹脂層（Ａ）間の樹脂層（Ｂ））よりも薄くなっていてもよい。具体的には、表面層と接する基層部の樹脂層（Ｂ）の厚み（１層の厚み）は、特に限定されないが、０．２μｍ以上（例えば、０．２〜１０μｍ）が好ましく、より好ましくは０．３μｍ以上（例えば、０．３〜５μｍ）である。
【００９８】
本発明のシュリンクフィルム中の、表面層の厚み（表面層の厚みの合計）と基層部の厚みの比［（表面層の厚み）：（基層部の厚み）］は、特に限定されないが、シュリンクラベルのシュリンク性能と剛性向上の観点から、１：１〜１：１５が好ましく、より好ましくは１：１〜１：１０である。
【００９９】
樹脂層（Ａ）の厚み（全ての樹脂層（Ａ）の厚みの合計）と樹脂層（Ｂ）の厚み（全ての樹脂層（Ｂ）の厚みの合計）の比［（樹脂層（Ａ）の厚み）：（樹脂層（Ｂ）の厚み）］は、例えば、１０：１〜１：１０であってもよいが、シュリンクラベルのシュリンク性能と剛性向上の観点から、１０：１〜１：５が好ましく、より好ましくは８：１〜１：２であり、特に好ましくは５：１〜１：１である。なお、表面層と接する基層部の樹脂層が樹脂層（Ｂ）の場合は、樹脂層（Ｂ）の厚み（全ての樹脂層（Ｂ）の厚みの合計）と樹脂層（Ａ）の厚み（全ての樹脂層（Ａ）の厚みの合計）の比［（樹脂層（Ｂ）の厚み）：（樹脂層（Ａ）の厚み）］が、上記範囲内であることが好ましい。
【０１００】
本発明のシュリンクフィルムは、シュリンク特性を発揮する観点から、１軸、２軸又は多軸に配向したフィルムであることが好ましい。さらに、全てのフィルム層（表面層、樹脂層（Ａ）、樹脂層（Ｂ））が１軸、２軸又は多軸に配向したフィルムであることが好ましい。シュリンクフィルムとしては、特に１軸配向フィルム又は２軸配向フィルムが用いられることが多く、中でも、フィルムの１軸方向に強く配向しているフィルム（実質的に１軸延伸されたフィルム）が一般的に用いられる。特に幅方向に１軸延伸されたフィルムが好ましい。
【０１０１】
本発明のシュリンクフィルム（シュリンク加工前）の、主配向方向の、９０℃、１０秒（温水処理）における熱収縮率（「熱収縮率（９０℃、１０秒）」と称する場合がある）は、特に限定されないが、４５％以上（例えば、４５〜８０％）が好ましい。熱収縮率（９０℃、１０秒）が４５％未満の場合には、シュリンクラベルを容器に熱で密着させるシュリンク加工工程において、収縮が十分でないため、容器の形に追従困難となり、特に複雑な形状の容器に対して仕上がりが悪くなることがある。なお、上記「主配向方向」とは主に延伸処理が施された方向（最も熱収縮率が大きい方向）であり、一般的には長手方向又は幅方向であり、例えば、幅方向に実質的に１軸延伸されたフィルム（実質的に幅方向の１軸配向フィルム）の場合には幅方向である。
【０１０２】
なお、本発明のシュリンクフィルム（シュリンク加工前）の、主配向方向と直交する方向の熱収縮率（９０℃、１０秒）は、特に限定されないが、−５〜１０％が好ましい。
【０１０３】
本発明のシュリンクフィルムのヘイズ（ヘーズ）値［ＪＩＳ  Ｋ  ７１３６準拠、厚み４０μｍ換算、単位：％］は、１０％未満が好ましく、より好ましくは７％未満、さらに好ましくは５％以下である。ヘイズ値が１０％以上の場合には、シュリンクフィルムの内側（シュリンクラベルを容器に装着した時に容器側になる面側）に印刷を施し、シュリンクフィルムを通して印刷を見せるシュリンクラベルの場合、製品とした際に、印刷が曇り、装飾性が低下することがある。ただし、ヘイズ値が１０％以上の場合であっても、シュリンクフィルムを通して印刷を見せる上記用途以外の用途においては十分に使用可能である。
【０１０４】
［シュリンクラベル］
本発明のシュリンクラベルは、本発明のシュリンクフィルムを少なくとも有するシュリンクラベルである。本発明のシュリンクラベルは、本発明のシュリンクフィルム以外の層を有していてもよい。
【０１０５】
（本発明のシュリンクフィルム以外の層）
本発明のシュリンクラベルに含まれる、本発明のシュリンクフィルム以外の層としては、特に限定されないが、印刷層、不織布や発泡シートなどの他のフィルム層、シュリンクラベルの被着体や他のフィルム層と接着するための接着剤層（感圧性接着剤層、感熱性接着剤層等）、保護層、アンカーコート層、プライマーコート層、コーティング層、帯電防止層、アルミニウム蒸着層などが挙げられる。
【０１０６】
（印刷層）
上記印刷層としては、特に限定されず、例えば、シュリンクラベルにおいて用いられる公知の印刷層等が挙げられる。また、上記印刷層としては、例えば、商品名、イラスト、取り扱い注意事項等の図やデザインなどの意匠印刷層（カラー印刷層等）、白などの単一色で形成された背景印刷層などが挙げられる。上記印刷層は、特に限定されないが、本発明のシュリンクフィルムの片面側のみに設けられていてもよいし、本発明のシュリンクフィルムの両面側に設けられていてもよい。また、上記印刷層は、本発明のシュリンクフィルムの表面（印刷層が設けられる側の表面）の全面に設けられていてもよいし、一部に設けられていてもよい。さらに、上記印刷層は、特に限定されないが、単層であってもよいし、複層であってもよい。
【０１０７】
上記印刷層は、特に限定されないが、バインダー樹脂を必須成分として含むことが好ましい。さらに、必要に応じて、青、赤、黄、黒、白等の着色顔料を含むことが好ましい。上記バインダー樹脂、上記着色顔料は、それぞれ、１種のみを使用してもよいし、２種以上を使用してもよい。
【０１０８】
上記バインダー樹脂としては、特に限定されず、例えば、公知の印刷層、印刷インキにおいてバインダー樹脂として用いられる樹脂を用いることができる。上記バインダー樹脂としては、例えば、アクリル系樹脂、ウレタン系樹脂、ポリエステル系樹脂、ポリアミド系樹脂、セルロース系樹脂（ニトロセルロース系樹脂を含む）、塩化ビニル−酢酸ビニル共重合系樹脂などが挙げられる。上記着色顔料としては、特に限定されず、例えば、公知の印刷層、印刷インキにおいて用いられる着色顔料を用いることができる。上記着色顔料は、例えば、酸化チタン（二酸化チタン）等の白顔料、銅フタロシアニンブルー等の藍顔料、カーボンブラック、アルミフレーク、雲母（マイカ）、その他着色顔料等を用途に合わせて選択、使用できる。また、上記着色顔料として、その他にも、光沢調整などの目的で、アルミナ、炭酸カルシウム、硫酸バリウム、シリカ、アクリルビーズ等の体質顔料も使用できる。
【０１０９】
上記印刷層の厚みは、特に限定されないが、例えば、０．１〜１０μｍが好ましく、より好ましくは０．３〜５μｍである。上記厚みが０．１μｍ未満では、印刷層を均一に設けることが困難である場合があり、部分的な「かすれ」が起こり、装飾性が損なわれる場合や、デザイン通りの印刷が困難となる場合がある。また、上記厚みが１０μｍを超えると、印刷インキを多量に消費するため、コストが高くなったり、均一に塗布することが困難となったり、印刷層がもろくなり剥離しやすくなったりする場合や、シュリンク加工時にシュリンクフィルムの熱収縮に印刷層が追従しにくくなる場合がある。
【０１１０】
図１〜４は、それぞれ、本発明のシュリンクラベルの一例を示す概略図（部分断面図）である。図１に記載の本発明のシュリンクラベル３は、本発明のシュリンクフィルム１と、本発明のシュリンクフィルム１の片面側に設けられた、印刷層２を含む。本発明のシュリンクフィルム１は、基層部１２と、基層部１２の両面側にそれぞれ１層ずつ設けられた表面層１１とを含む。基層部１２は、その最外層（表面層１１と接する層）を樹脂層（Ａ）１２ａとし、樹脂層（Ａ）１２ａと樹脂層（Ｂ）１２ｂとが、交互に、合計９層積層されて形成されている。表面層１１と基層部１２とは他の層を介することなく直接積層されている。具体的には、表面層１１と基層部１２の最外層となる樹脂層（Ａ）１２ａとが他の層を介することなく直接積層されている。
【０１１１】
図２に記載の本発明のシュリンクラベル３は、本発明のシュリンクフィルム１と、本発明のシュリンクフィルム１の片面側に設けられた、印刷層２を含む。本発明のシュリンクフィルム１は、基層部１２と、基層部１２の両面側にそれぞれ１層ずつ設けられた表面層１１とを含む。なお、図２に記載の本発明のシュリンクラベル３は、基層部１２が、図１との関係において、樹脂層（Ａ）１２ａと樹脂層（Ｂ）１２ｂの位置関係が逆のシュリンクラベルである。即ち、基層部１２は、その最外層（表面層１１と接する層）を樹脂層（Ｂ）１２ｂとし、樹脂層（Ａ）１２ａと樹脂層（Ｂ）１２ｂとが、交互に、合計９層積層されて形成されている。表面層１１と基層部１２とは他の層を介することなく直接積層されている。具体的には、表面層１１と基層部１２の最外層となる樹脂層（Ｂ）１２ｂとが他の層を介することなく直接積層されている。
【０１１２】
図３に記載の本発明のシュリンクラベル３は、図１と同様の本発明のシュリンクフィルム１と、本発明のシュリンクフィルム１の両面側に設けられた印刷層２を含む。また、図４に記載の本発明のシュリンクラベル３は、本発明のシュリンクフィルム１と、その片面側に設けられた印刷層２とを含み、本発明のシュリンクフィルム１は表面層１１と基層部１２とを有し、基層部１２は、その最外層（表面層１１と接する層）を樹脂層（Ａ）１２ａとし、樹脂層（Ａ）１２ａと樹脂層（Ｂ）１２ｂとが、交互に、合計１７層積層されて形成されている。図４においても、表面層１１と基層部１２とは他の層を介することなく直接積層されており、表面層１１と基層部１２の最外層となる樹脂層（Ａ）１２ａとが他の層を介することなく直接積層されている。なお、図３及び図４に記載の本発明のシュリンクラベル３において、樹脂層（Ａ）１２ａと樹脂層（Ｂ）１２ｂは、逆の位置関係であってもよい。
【０１１３】
本発明のシュリンクラベルの厚み（総厚み）は、特に限定されないが、１０〜１１０μｍが好ましく、より好ましくは１５〜６０μｍ、さらに好ましくは２０〜５０μｍである。本発明のシュリンクラベルの厚みが１０μｍ以上であると、シュリンクラベルの剛性を向上させる効果が十分に得られるため、好ましい。
【０１１４】
本発明のシュリンクラベルは、例えば、ラベル両端を溶剤や接着剤でシールし筒状にして容器に装着されるタイプの筒状シュリンクラベルや、ラベルの一端を容器に貼り付け、ラベルを巻き回した後、他端を一端に重ね合わせて筒状にする巻き付け方式のシュリンクラベルとして用いることができる。本発明のシュリンクフィルムは、筒状シュリンクラベルを容器に装着する際のシール性に優れる観点から、上記の中でも、筒状シュリンクラベルに特に好ましく用いられる。即ち、本発明のシュリンクラベルは、筒状シュリンクラベルであることが好ましい。
【０１１５】
上記筒状シュリンクラベルは、背景印刷層、意匠印刷層、及び本発明のシュリンクフィルムをこの順に有するシュリンクラベルを、上記背景印刷層が内側となるように筒状にし、シュリンクラベルの両端部（両端）を重ね合わせてシール部が形成された筒状シュリンクラベル（以下、「本発明の筒状シュリンクラベル」と称する場合がある）が好ましい。本発明の筒状シュリンクラベルにおいて、本発明のシュリンクフィルムは、筒状シュリンクラベルの少なくとも周方向に配向していることが好ましい。また、上記シール部は、溶剤又は接着剤で接合されていることが好ましい。また、本発明の筒状シュリンクラベルは、シール部の接着性の観点から、上記シール部では、本発明のシュリンクフィルム同士が溶剤又は接着剤で接合されていることが好ましい。上記シール部で本発明のシュリンクフィルム同士が接合されるようにするには、上記シール部の上記溶剤又は接着剤で接合される部分（上記シュリンクラベルの一方の端部）には上記背景印刷層及び上記意匠印刷層を有していないことによって達成することができる。特に、上記背景印刷層及び上記意匠印刷層を有していない部分において本発明のシュリンクフィルム同士を溶剤によって接着してなるシール部を有することが好ましい。なお、上記両端部のうち、接合されない部分は、印刷層などを有していても接着性に影響はないため、上記背景印刷層や上記意匠印刷層を有していてもよい。
【０１１６】
上記意匠印刷層としては、例えば、商品名、イラスト、取り扱い注意事項等を表示した層が挙げられる。上記意匠印刷層としては、特に限定されないが、例えば、上記印刷層などが使用できる。より具体的には、意匠印刷層は、所望のデザインとなるように着色顔料の異なる複数の印刷層によって形成されている。
【０１１７】
上記意匠印刷層の厚みは、特に限定されないが、０．１〜８μｍが好ましい。
【０１１８】
上記背景印刷層は、本発明の筒状シュリンクラベルを筒の外側から観察したときの意匠印刷層の背景となる印刷層である。上記背景印刷層としては、特に限定されないが、例えば、上記印刷層などが使用できる。中でも、意匠印刷層の背景となる観点から、着色顔料として酸化チタンを含有する白色の印刷層などの背景印刷層が好ましい。
【０１１９】
上記背景印刷層の厚みは、特に限定されないが、０．５〜１０μｍが好ましい。
【０１２０】
図５及び図６は、それぞれ、本発明のシュリンクラベルの一実施形態である筒状シュリンクラベルの一例を示す概略図である。図５に記載の本発明の筒状シュリンクラベル４は、矩形状に形成された本発明のシュリンクラベルの一端部の外側に他端部を重ね合わせて筒状とし、他端部の内面と一端部の外面とを溶剤又は接着剤で接合しシール部４１が形成されている。本発明のシュリンクラベルは、本発明のシュリンクフィルムを含み、本発明のシュリンクフィルムは前記筒状シュリンクラベルの周方向Ｄに少なくとも配向し、当該方向に熱収縮可能である。尚、本発明のシュリンクフィルムは、周方向が主配向方向となるように装着されていることが好ましい。
【０１２１】
図６は、図５におけるＡ−Ａ’ 断面の要部拡大図であり、シール部４１では、シュリンクラベルの両端部が溶剤又は接着剤５３で接合されている。具体的には、本発明のシュリンクラベルは、本発明のシュリンクフィルムの一方の面（筒状の内面側の面）の他端部の端から所定幅の領域を除いて意匠印刷層５２と背景印刷層５１とが形成され、背景印刷層５１、意匠印刷層５２、本発明のシュリンクフィルム１がこの順に積層されている。本発明のシュリンクラベルの他端部の端から所定幅の領域は、意匠印刷層５２及び背景印刷層５１が形成されておらず、本発明のシュリンクフィルム１が露出し、フィルム露出面が形成され、シール部４１は、本発明のシュリンクラベルの他端部の内面側に形成されたフィルム露出面と、一端部の外面（フィルム露出面）とを、溶剤又は接着剤５３で接合されている。
【０１２２】
本発明のシュリンクラベルは、スチレン−ブタジエン共重合体を必須成分として含有する比較的柔らかい樹脂層である表面層の間に、ポリスチレン系樹脂を必須成分として含有する比較的硬い樹脂層である樹脂層（Ａ）を、別の樹脂層（Ｂ）をその間に介在させながら複数積層したシュリンクフィルムを用いることによって、薄肉であっても、十分なシュリンク性能を有しながら、剛性が高く、腰が強いシュリンクラベルが得られる。さらに、本発明のシュリンクラベルは、上記構成を有することで、自然収縮も起こりにくい。
【０１２３】
［本発明のシュリンクラベルの製造方法］
本発明のシュリンクラベルの製造方法は、本発明のシュリンクフィルムを作製する工程を少なくとも含む。本明細書では、上記「本発明のシュリンクフィルムを作製する工程」を「フィルム作製工程」と称する場合がある。本発明のシュリンクラベルの製造方法は、さらに、本発明のシュリンクフィルム以外の層を形成する工程などの他の工程（上記フィルム作製工程以外の工程）を含んでいてもよい。
【０１２４】
（フィルム作製工程）
上記フィルム作製工程において、本発明のシュリンクフィルムは、溶融製膜などの慣用の方法によって作製することができる。中でも、溶融製膜法（特に、Ｔダイ法）が好ましい。また、積層の方法としては、慣用の方法、例えば、共押出法（フィードブロック法、マルチマニホールド法等）、ドライラミネート法などを用いることができる。中でも、共押出法が好ましく、フィードブロック法が好ましい。さらに、レイヤー・マルチプライヤー（ｌａｙｅｒ  ｍｕｌｔｉｐｌｉｅｒ）を用いて、特にフィードブロックとレイヤー・マルチプライヤーを組み合わせて用いて、基層部の多層化を行うことが好ましい。上記レイヤー・マルチプライヤーは、フィルム層を多層化する装置である。上記レイヤー・マルチプライヤーでフィルム層を多層化する方法としては、特に限定されないが、フィルム層を幅方向に分割した後、分割したフィルム層を厚み方向に積層する方法が挙げられる。本明細書では、上記「レイヤー・マルチプライヤー」を、単に「マルチプライヤー」と称する場合がある。上記マルチプライヤーは、例えば、ＥＤＩ社より入手できる。
【０１２５】
上記共押出法（フィードブロック法）の具体的な一例を下記に説明する。例えば、それぞれ所定の温度に設定した複数の押出機に、基層部を形成する原料、表面層を形成する原料をそれぞれ投入し、Ｔダイから共押出する。この際、フィードブロックとマルチプライヤーを組み合わせて用いて、基層部を多層化し、所定の積層構成とすることが好ましい。また必要に応じて、ギアポンプを用いて供給量を調節してもよい。さらにフィルターを用いて、異物を除去するとフィルム破れが低減できるため好ましい。なお、押出温度は、用いる原料の種類によっても異なり、特に限定されないが、１５０〜２５０℃が好ましい。上記共押出したポリマーを、冷却ドラムなどを用いて急冷することにより、積層未延伸フィルム（シート）を得ることができる。
【０１２６】
上記フィルム作製工程では、シュリンク特性を発揮する観点から、上記積層未延伸フィルムの延伸を行うこと（延伸を行う段階を有すること）が好ましい。上記延伸としては、長手方向（フィルムの製造ライン方向。縦方向又はＭＤ方向とも称する）および幅方向（長手方向と直交する方向。横方向又はＴＤ方向とも称する）の２軸延伸、長手方向又は幅方向の１軸延伸等を用いることができる。延伸方式は、ロール方式、テンター方式、チューブ方式の何れの方式を用いてもよい。より具体的には、例えば、ロール方式により長手方向に延伸温度６５〜１００℃、延伸倍率１．０５〜１．５０倍で延伸した後、テンター方式により幅方向に延伸温度７０〜１００℃、延伸倍率３〜７倍（好ましくは４〜５．５倍）で延伸する。
【０１２７】
上記フィルム作製工程において、本発明のシュリンクフィルムの表面には、必要に応じて、コロナ放電処理やプライマー処理等の慣用の表面処理が施されていてもよい。
【０１２８】
上記フィルム作製工程は、樹脂層（Ａ）を構成する原料（「原料（ａ）」と称する場合がある）と、樹脂層（Ｂ）を構成する原料（「原料（ｂ）」と称する場合がある）と、上記表面層を構成する原料（「原料（ｃ）」と称する場合がある）とをそれぞれ溶融する第１の段階；上記第１の段階で溶融された、原料（ａ）と、原料（ｂ）とを積層し、さらに多層化して積層体を形成する第２の段階；及び、上記第２の段階で形成された積層体の両面側に、上記第１の段階で溶融された、原料（ｃ）を１層ずつ積層する第３の段階を少なくとも含む。さらに、他の段階（第１の段階、第２の段階、及び第３の段階以外の段階）を含んでいてもよい。上記他の段階は、例えば、第１の段階の前、第３の段階の後、第１の段階と第２の段階との間、第２の段階と第３の段階との間などのいずれの位置に設けられてもよい。
【０１２９】
上記原料（ａ）としては、樹脂層（Ａ）の原料が挙げられる。
上記原料（ｂ）としては、樹脂層（Ｂ）の原料が挙げられる。
上記原料（ｃ）としては、表面層の原料が挙げられる。
【０１３０】
上記第１の段階においては、公知慣用の押出機を用いて、原料（ａ）、原料（ｂ）、原料（ｃ）をそれぞれ、溶融（又は溶融混練）することが好ましい。例えば、それぞれ所定の温度に設定した３台の押出機に、原料（ａ）、原料（ｂ）、原料（ｃ）をそれぞれ投入して、溶融（又は溶融混練）を行うことができる。押出温度は、特に限定されないが、１５０〜２５０℃が好ましい。
【０１３１】
上記第２の段階において、上記第１の段階において溶融された、原料（ａ）と、原料（ｂ）とを積層し、さらに多層化する際には、フィードブロックとマルチプライヤーを組み合わせて用いることが好ましい。上記フィードブロックやマルチプライヤーは、それぞれ、１のみを用いてもよいし、２以上を用いてもよい。上記第２の段階により、上記第１の段階において溶融された、原料（ａ）と、原料（ｂ）が積層され、さらに多層化された積層体が得られる。上記積層体において、原料（ａ）から形成された層の層数と原料（ｂ）から形成された層の層数の合計は５〜６５層が好ましく、より好ましくは９〜３３層である。上記第２の段階において得られた積層体は、本発明のシュリンクフィルムの基層部を形成する。
【０１３２】
上記第２の段階において、原料（ａ）と、原料（ｂ）を積層し、さらに多層化された積層体は、具体的には、例えば、上記第１の段階で溶融された原料（ａ）及び原料（ｂ）を、フィードブロックを用いて押出し、［原料（ａ）／原料（ｂ）／原料（ａ）］の構成を有する積層体（「積層体１」と称する場合がある）を作製し、次いで上記積層体１を１つの単位として、マルチプライヤーを用いて積層し、［原料（ａ）／原料（ｂ）／原料（ａ）／原料（ａ）／原料（ｂ）／原料（ａ）／・・・・／原料（ａ）／原料（ｂ）／原料（ａ）］の構造を有する積層体（「積層体２」と称する場合がある）を得ることができる。
【０１３３】
また、上記第２の段階において、原料（ａ）と、原料（ｂ）を積層し、さらに多層化された積層体は、具体的には、例えば、上記第１の段階で溶融された原料（ａ）及び原料（ｂ）を、フィードブロックを用いて押出し、［原料（ｂ）／原料（ａ）／原料（ｂ）］の構成を有する積層体（「積層体３」と称する場合がある）を作製し、次いで上記積層体３を１つの単位として、マルチプライヤーを用いて積層し、［原料（ｂ）／原料（ａ）／原料（ｂ）／原料（ｂ）／原料（ａ）／原料（ｂ）／・・・・／原料（ｂ）／原料（ａ）／原料（ｂ）］の構造を有する積層体（「積層体４」と称する場合がある）を得ることもできる。
【０１３４】
また、上記第２の段階において、原料（ａ）と、原料（ｂ）を積層し、さらに多層化された積層体は、具体的には、例えば、上記第１の段階で溶融された原料（ａ）及び原料（ｂ）を、フィードブロックを用いて押出し、［原料（ａ）／原料（ｂ）］の構成を有する積層体（「積層体５」と称する場合がある）を作製し、次いで上記積層体５を１つの単位として、マルチプライヤーを用いて積層し、［原料（ａ）／原料（ｂ）／原料（ａ）／原料（ｂ）／・・・・／原料（ａ）／原料（ｂ）］の構造を有する積層体（「積層体６」と称する場合がある）を得ることもできる。なお、上記積層体６は、逆から追えば、［原料（ｂ）／原料（ａ）／原料（ｂ）／原料（ａ）／・・・・／原料（ｂ）／原料（ａ）］の構造を有する積層体でもある。
【０１３５】
上記第３の段階において、上記第２の段階で形成された積層体（例えば、積層体２又は積層体４）の両面側に、上記第１の段階で溶融された、原料（ｃ）を積層する際には、フィードブロックを用いることが好ましい。積層された原料（ｃ）は、本発明のシュリンクフィルムの表面層を形成する。上記第３の段階により、上記第２の段階において形成された積層体の両面側に、上記第１の段階において溶融された、原料（ｃ）がそれぞれ１層ずつ積層された、積層体が得られる。
【０１３６】
特に限定されないが、上記第１の段階、第２の段階、及び第３の段階を経て形成された積層体をＴダイから共押出し、冷却ドラムなどを用いて急冷することにより、積層未延伸フィルム（シート）を得ることができる。
【０１３７】
なお、［原料（ａ）／原料（ｂ）／原料（ａ）／原料（ａ）／原料（ｂ）／原料（ａ）／・・・・／原料（ａ）／原料（ｂ）／原料（ａ）］の構造を有する上記積層体２は、［樹脂層（Ａ）／樹脂層（Ｂ）／樹脂層（Ａ）／樹脂層（Ａ）／樹脂層（Ｂ）／樹脂層（Ａ）／・・・・／樹脂層（Ａ）／樹脂層（Ｂ）／樹脂層（Ａ）］の構造を有する積層未延伸フィルムとなる。具体的には、積層体２の同一素材を積層した［原料（ａ）／原料（ａ）］の部分は１つの樹脂層（Ａ）となるため、実際は、［樹脂層（Ａ）／樹脂層（Ｂ）／樹脂層（Ａ）／樹脂層（Ｂ）／・・・・／樹脂層（Ａ）／樹脂層（Ｂ）／樹脂層（Ａ）］の構造となる。同様に、上記積層体４の同一素材を積層した［原料（ｂ）／原料（ｂ）］の部分は１つの樹脂層（Ｂ）となるため、上記積層体４に由来する積層未延伸フィルムは、［樹脂層（Ｂ）／樹脂層（Ａ）／樹脂層（Ｂ）／樹脂層（Ｂ）／樹脂層（Ａ）／樹脂層（Ｂ）／・・・・／樹脂層（Ｂ）／樹脂層（Ａ）／樹脂層（Ｂ）］の構造が、実際は、［樹脂層（Ｂ）／樹脂層（Ａ）／樹脂層（Ｂ）／樹脂層（Ａ）／・・・・／樹脂層（Ｂ）／樹脂層（Ａ）／樹脂層（Ｂ）］の構造となる。
【０１３８】
上記他の段階としては、特に限定されないが、延伸を行う段階、表面処理を行う段階などが挙げられる。例えば、上記第３の段階で作製された上記積層未延伸フィルムは、特に限定されないが、その後さらに、延伸を行う段階を有することが好ましい。なお、表面層と基層部の最外層の樹脂層とが同一の樹脂組成物を原料とする樹脂層である場合は、延伸後は、表面層と基層部の最外層の樹脂層とが１つの樹脂層となる。
【０１３９】
（他の工程）
本発明のシュリンクラベルの製造方法において、特に限定されないが、フィルム作成工程の他の工程として、意匠印刷層を設ける工程、背景印刷層を設ける工程などを有していてもよい。
【０１４０】
上記意匠印刷層を設ける工程では、本発明のシュリンクフィルムの少なくとも一方の表面上に、印刷インキを塗布し、乾燥等によって固化させることにより意匠印刷層が形成される。上記の意匠印刷層を設ける工程は、周知慣用の印刷方法を用いることができ、中でも、グラビア印刷法またはフレキソ印刷法が好ましい。
【０１４１】
上記印刷インキは、例えば、上記バインダー樹脂、上記顔料、溶剤及びその他添加剤などを、必要に応じて、混合することにより製造される。混合は、公知慣用の混合方法により行うことができ、特に限定されないが、例えば、ペイントシェイカー、バタフライミキサー、プラネタリーミキサー、ポニーミキサー、ディゾルバー、タンクミキサー、ホモミキサー、ホモディスパーなどのミキサーや、ロールミル、サンドミル、ボールミル、ビーズミル、ラインミルなどのミル、ニーダーなどの混合装置が用いられる。混合の際の混合時間（滞留時間）は、特に限定されないが、１０〜１２０分が好ましい。得られた印刷インキは、必要に応じて、濾過してから用いてもよい。上記各成分（バインダー樹脂、顔料、溶剤、その他の添加剤）は、それぞれ、１種のみを使用してもよいし、２種以上を使用してもよい。
【０１４２】
上記溶剤（溶媒）としては、グラビア印刷やフレキソ印刷等に使用される印刷インキに通常用いられる有機溶剤等を用いることができる。上記溶剤としては、例えば、酢酸エチル、酢酸プロピル、酢酸ブチルなどの酢酸エステル；メタノール、エタノール、イソプロピルアルコール、プロパノール、ブタノールなどのアルコール；メチルエチルケトン、メチルイソブチルケトンなどのケトン；トルエン、キシレンなどの芳香族炭化水素；ヘキサン、オクタンなどの脂肪族炭化水素；シクロヘキサン、メチルシクロヘキサンなどの脂環式炭化水素；エチレングリコール、プロピレングリコール等のグリコール；エチレングリコールモノプロピルエーテル、プロピレングリコールモノメチルエーテル、プロピレングリコールモノブチルエーテル等のグリコールエーテル；プロピレングリコールモノメチルエーテルアセテート等のグリコールエーテルエステルなどが挙げられる。上記溶剤は、印刷インキを上記ラベル基材に塗布した後、乾燥により除去することができる。なお、上記溶剤（溶媒）には、「分散媒」の意味も含む。
【０１４３】
上記背景印刷層を設ける工程は、特に限定されないが、上記意匠印刷層を設ける工程の後に有することが好ましい。特に限定されないが、上記背景印刷層を設ける工程では、本発明のプラスチックフィルムの、上記意匠印刷層を有する側の表面上に、印刷インキを、塗布し、例えば、乾燥固化することにより背景印刷層が形成される。上記の背景印刷層を設ける工程は、周知慣用の印刷方法を用いることができ、中でも、グラビア印刷法またはフレキソ印刷法が好ましい。
【０１４４】
上記印刷インキは、上記バインダー樹脂、上記顔料、上記溶剤及び上記その他添加剤などを、必要に応じて、溶剤に混合することにより製造される。上記背景印刷層が白色の印刷層の場合、上記顔料としては、中でも、酸化チタンが好ましい。
【０１４５】
（筒状シュリンクラベルの製造方法）
筒状シュリンクラベルの製造方法は、特に限定されないが、例えば、シュリンクラベル（本発明のシュリンクラベル）の主配向方向が周方向となるように円筒状に成形する。具体的には、主配向方向に所定幅を有するシュリンクラベルの主配向方向の両端を重ね合わせて筒状に形成し、ラベルの一方の側縁部（他端部）に、その端から帯状に約２〜４ｍｍ幅で、テトラヒドロフラン（ＴＨＦ）などの溶剤や接着剤（以下、「接着剤等」と称する場合がある）を内面に塗布し、該接着剤等塗布部を、他方の側縁部（一端部）の外面に接着し、筒状のシュリンクラベルを得る。
【０１４６】
なお、筒状シュリンクラベルにラベル切除用のミシン目を設ける場合は、所定の長さ及びピッチのミシン目を周方向と直交する方向に形成する。ミシン目は慣用の方法（例えば、周囲に切断部と非切断部とが繰り返し形成された円板状の刃物を押し当てる方法やレーザーを用いる方法等）により施すことができる。ミシン目を施す工程段階は、筒状加工工程の前後など、適宜選択ことができる。
【０１４７】
［ラベル付き容器］
本発明のシュリンクラベルは、特に限定されないが、飲料用容器などの容器に装着して、ラベル付き容器として用いられる。なお、本発明のシュリンクラベルは、容器以外の被着体に用いられてもよい。例えば、本発明のシュリンクラベル（特に、筒状シュリンクラベル）を容器の周りに、本発明のシュリンクラベルが筒状となるように配置し、熱収縮させることによって容器に装着することにより、ラベル付き容器（本発明のシュリンクラベルを有するラベル付き容器）が得られる。上記容器には、例えば、ＰＥＴボトルなどのソフトドリンク用ボトル、宅配用牛乳瓶、調味料などの食品用容器、アルコール飲料用ボトル、医薬品容器、洗剤、スプレーなどの化学製品の容器、カップ麺容器などが含まれる。上記容器の形状としては、特に限定されないが、例えば、円筒状、角形等のボトルタイプや、カップタイプなどの様々な形状が挙げられる。また、上記容器の材質としては、特に限定されないが、例えば、ＰＥＴなどのプラスチック、ガラス、金属などが挙げられる。
【０１４８】
上記ラベル付き容器は、例えば、筒状シュリンクラベルを、所定の容器に外嵌した後、加熱処理によって筒状シュリンクラベルを熱収縮させ、容器に追従密着させること（シュリンク加工）によって作製できる。上記加熱処理の方法としては、例えば、熱風トンネルやスチームトンネルを通過させる方法、赤外線などの輻射熱で加熱する方法等が挙げられる。特に、８０〜１００℃のスチームで処理する（スチームおよび湯気が充満した加熱トンネルを通過させる）方法が好ましい。また、１０１〜１４０℃のドライスチームを用いることもできる。上記加熱処理は、特に限定されないが、シュリンクフィルムの温度が８５〜１００℃（特に、９０〜９７℃）となる温度範囲で実施することが好ましい。本発明のシュリンクフィルムは、特に高温で加熱処理を行うことができるため、高収縮を要する容器に対する使用が可能となる。また、加熱処理の処理時間は、生産性、経済性の観点から、４〜２０秒が好ましい。
【実施例】
【０１４９】
以下に、実施例に基づいて、本発明をより詳細に説明するが、本発明はこれらの実施例により限定されるものではない。
なお、表１に、実施例及び比較例で用いた、表面層用原料（原料（ｃ））、樹脂層（Ａ）用原料（原料（ａ））、樹脂層（Ｂ）用原料（原料（ｂ））の組成、実施例及び比較例で作製したシュリンクフィルム及びシュリンクラベルの構成及び評価結果などを示した。
【０１５０】
実施例１
（原料）
樹脂層（Ａ）を構成する原料（樹脂層（Ａ）用原料）として、ＳＢＳ（１）（電気化学工業（株）製、商品名「クリアレン」；ブタジエンに由来する構成単位の含有量が２５重量％、スチレン系単量体に由来する構成単位の含有量が７５重量％）４０重量％、ＨＩＰＳ（ＰＳジャパン（株）製、「４７５Ｄ」）６０重量％を用いた。
樹脂層（Ｂ）を構成する原料（樹脂層（Ｂ）用原料）として、ＳＢＳ（１）（電気化学工業（株）製、商品名「クリアレン」）９５重量％、ＨＩＰＳ（ＰＳジャパン（株）製、「４７５Ｄ」）５重量％を用いた。
表面層を構成する原料（表面層用原料）として、ＳＢＳ（１）（電気化学工業（株）製、商品名「クリアレン」）９５重量％、ＨＩＰＳ（ＰＳジャパン（株）製、「４７５Ｄ」）５重量％を用いた。
【０１５１】
（シュリンクフィルム）
２２０℃に加熱した押出機ａに上記樹脂層（Ａ）用原料、２２０℃に加熱した押出機ｂに上記樹脂層（Ｂ）用原料、２２０℃に加熱した押出機ｃに上記表面層用原料を投入した。上記３台の押出機を用いて、溶融押出を行った。溶融した樹脂層（Ａ）用原料及び溶融した樹脂層（Ｂ）用原料を、合流方式が２種３層型のフィードブロックと４分割のマルチプライヤー（ＥＤＩ社製）とを組み合わせた積層装置を用いて、樹脂層（Ｂ）用原料／樹脂層（Ａ）用原料／樹脂層（Ｂ）用原料（Ｂ／Ａ／Ｂ）の２種３層構成をひとつの繰り返し単位として分割・合流・積層させ、積層体（Ｉ）（前記２種３層構成が４つ積層（繰り返し数４）されたもの）とし、溶融した表面層用原料を、上記積層体（Ｉ）の両面側（表面層）となるように、フィードブロックを用いて合流・積層させ、積層体（ＩＩ）とした。さらに、上記積層体（ＩＩ）を、Ｔダイより押出した後、２５℃に冷却したキャスティングドラム上で急冷して、９層の積層未延伸フィルム（基層部は、２種３層構成の繰り返し単位を繰り返し数４で積層しているため１２層となるが、実際は樹脂層（Ａ）用原料同士が重なる部分は１つの層となるため、（Ｂ／Ａ／Ｂ／Ａ／Ｂ／Ａ／Ｂ／Ａ／Ｂ）の９層構成、また、表面層と基層部の樹脂層（Ｂ）の原料組成が同一であるため、表面層用原料と樹脂層（Ｂ）用原料のうち最外層の原料とが重なり１つの表面層を形成し、表面層／Ａ／Ｂ／Ａ／Ｂ／Ａ／Ｂ／Ａ／表面層の９層となる）を得た。
次に、該積層未延伸フィルムを、幅方向に９０℃で６倍テンター延伸することにより、幅方向に主に延伸され、当該方向に熱収縮性を有する延伸フィルム（シュリンクフィルム）の長尺体を得た。
【０１５２】
（シュリンクラベル）
上記で得られたシュリンクフィルムの長尺体に対して、グラビア印刷機によって意匠印刷層及び白色の背景印刷層を形成して、シュリンクラベルの長尺体を得た。
【０１５３】
（筒状シュリンクラベル）
次いで、上記シュリンクラベルの長尺体を、スリットして所定幅とした後、幅方向が周方向となるように一端部と他端部とを重ね合わせて筒状にし、当該一端部と他端部のシュリンクフィルム面同士を溶剤でシールし、シュリンクラベルの筒状長尺体を得た。さらに、上記シュリンクラベルの筒状長尺体（ラベル連続体）を、個々のラベルサイズにカットして、筒状シュリンクラベルを得た。
【０１５４】
実施例２〜９、比較例１
表１に示すとおり、原料（ａ）、原料（ｂ）、原料（ｃ）の組成や成分比、基層部の樹脂層（Ａ）と樹脂層（Ｂ）の合計の層数などを変更して、実施例１と同様にして、シュリンクフィルム、シュリンクラベル、及び筒状シュリンクラベルを得た。なお、ＳＢＳ（２）として、商品名「スタイロルクス  Ｓ」（ブタジエンに由来する構成単位の含有量が１２重量％、スチレン系単量体に由来する構成単位の含有量が８８重量％）、ＳＢＳ（３）として、商品名「スタイロルクス  Ｔ」（ブタジエンに由来する構成単位の含有量が２５重量％、スチレン系単量体に由来する構成単位の含有量が７５重量％）を用いた。
【０１５５】
（評価）
実施例及び比較例で得られたシュリンクラベルについて、以下の評価を行った。評価結果は表１に示した。
【０１５６】
（１）圧縮強度（剛性）（リングクラッシュ法）
実施例及び比較例で得られたシュリンクフィルム（シュリンク加工前）を用いて評価を行った。ＪＩＳ  Ｐ  ８１２６に準拠して、シュリンクラベルの圧縮強度を、以下の条件で、測定した。測定方向はシュリンクフィルムの長手方向である。
測定装置  ：  島津製作所（株）製オートグラフ（ＡＧＳ−５０Ｇ：ロードセルタイプ５００Ｎ）
サンプルサイズ  ：  １５ｍｍ（長手方向）×１５２．４ｍｍ（幅方向：主配向方向）
試験回数：  ５回
そして、圧縮強度を以下の基準で評価した。
圧縮強度が良好（○）：  ５．０Ｎ以上
圧縮強度が不良（×）：  ５．０Ｎ未満
【０１５７】
（２）破断強度（延伸適性）
実施例及び比較例で得られたシュリンクフィルムの延伸前のフィルム（未延伸フィルム）を、幅方向に８５℃で４倍テンター延伸した時の破断の有無を確認した。そして、延伸適性を以下の基準で評価した、
延伸適性が良好（○）：  破断なし
延伸適性が不良（×）：  破断あり
【０１５８】
（３）ヘイズ値（透明性）
実施例および比較例で作製したシュリンクラベルから、１００ｍｍ（長手方向；主配向方向に対して直交方向）×１５０ｍｍ（幅方向；主配向方向）の大きさのラベル片を切り出し、測定用サンプルを得た。
（株）東洋精機製作所製「ヘイズ−ガード  ＩＩ」を用いて、ＪＩＳ  Ｋ  ７１３６に準拠して、上記測定用サンプルのヘイズ値を測定した。
そして、透明性を以下の基準で評価した、
透明性が良好（○）：  ヘイズ値が５％以下
透明性が不良（×）：  ヘイズ値が５％超
【０１５９】
（４）熱収縮率（９０℃１０秒）（シュリンク性能）
熱収縮率（９０℃１０秒）の測定を例に説明する。
実施例及び比較例で得られたシュリンクフィルム（シュリンク加工前）から、測定方向（主配向方向：基材フィルムの長手方向または幅方向）に長さ１２０ｍｍ（標線間隔１００ｍｍ）、サンプルの幅５ｍｍの長方形のサンプル片を作製する。
サンプル片を９０℃の温水中で、１０秒熱処理（無荷重下）し、熱処理前後の標線間隔の差を読み取り、以下の計算式で熱収縮率を算出する。
収縮率（％）  ＝  （Ｌ0−Ｌ1）／Ｌ0×１００
Ｌ0  ：  熱処理前のサンプルの寸法（主配向方向：長手方向又は幅方向）
Ｌ1  ：  熱処理後のサンプルの寸法（Ｌ0と同じ方向）
主配向方向の熱収縮率（収縮率）から以下の基準で収縮特性を評価した。なお、実施例では主配向方向はシュリンクフィルムの幅方向であった。
優れた熱収縮性（○）：  収縮率が４５％以上
熱収縮性が不良（×）：  収縮率が４５％未満
【０１６０】
【表１】
2015009515.tif 000003
【０１６１】
表１からもわかるとおり、本発明のシュリンクラベル（実施例１〜９）は、剛性、延伸適性、透明性に優れていた。また、高い剛性を有していた。一方、基層部のＡ層とＢ層の合計の層数が３層であるシュリンクラベル（比較例１）は、実施例に比べて剛性、透明性が劣っていた。
【符号の説明】
【０１６２】
１      本発明のシュリンクフィルム
１１    表面層
１２    基層部
１２ａ  樹脂層（Ａ）
１２ｂ  樹脂層（Ｂ）
２      印刷層
３      本発明のシュリンクラベル
４      本発明の筒状シュリンクラベル
４１    シール部
Ｄ      周方向
５１    背景印刷層
５２    意匠印刷層
５３    溶剤又は接着剤
【図１】
2015009515.tif 000004
【図２】
2015009515.tif 000005
【図３】
2015009515.tif 000006
【図４】
2015009515.tif 000007
【図５】
2015009515.tif 000008
【図６】
2015009515.tif 000009